"A5~250mgKOH/gの酸価及び40°Cを上回るガラス転移温度Tgを有する、少なくとも1種の、カルボキシレート基を有するポリマーと、B1分子当たりに2個もしくは3個もしくは4個のβ-ヒドロキシアルキルアミド基を有する、式I[式中、R1、R2は、互いに独立して、同一もしくは異なる、1~24個の炭素原子を有するアルキル基、シクロアルキル基、アリール基、アラルキル基もしくはアルケニル基から選択される基であり、その際、前記基は、ヘテロ原子及び/又は官能基を有してもよく、かつR1は、水素であってもよく、かつR2は、であってもよく、かつAは、であり、R3は、互いに独立して、同一もしくは異なる、水素、1~24個の炭素原子を有するアルキル基、シクロアルキル基、アリール基、アラルキル基もしくはアルケニル基から選択される基であり、その際、前記基は、ヘテロ原子及び/又は官能基を有してもよく、かつ2もしくはそれより多くの置換基R3は、互いに結合して環を形成してよい]で示される、少なくとも1種のβ-ヒドロキシアルキルアミドと、その際、前記β-ヒドロキシアルキルアミドは、150°C未満では固体形で存在するC任意に、助剤及び/又は添加剤と、を主として含有する粉末塗料組成物であって、β-ヒドロキシアルキルアミド基対カルボキシレート基の比率は、0.5:1~1.5:1である、前記粉末塗料組成物。炭化水素骨格中に少なくとも2から10個までの炭素原子を有するアルキル基を有するβ-ヒドロキシアルキルアミンが出発化合物として使用され、その際、前記アルキル基は、直鎖状、分枝鎖状、又は環式であってもよく、かつ前記アルキル基は、ヘテロ原子、好ましくは、酸素、窒素で置換されていてよく、これらのアルキル基は、また官能基、好ましくはカルボニル基、カルボキシル基、アミノ基、アミド基、ウレタン基を含んでいてよく、かつ付加的なアルキル基を窒素上に有していてよいことを特徴とする、請求項1に記載の粉末塗料組成物。N-アルキル-1,2-アルカノールアミン及び/又はN,N-ビス-2-ヒドロキシアルキルアミンと、シクロヘキサンジカルボン酸のエステルからのβ-ヒドロキシアルキルアミドが含まれていることを特徴とする、請求項1又は2に記載の粉末塗料組成物。式II及び/又はIII:[式中、R1は、水素、メチル、エチル、プロピルであり、R2は、メチルである][式中、R1は、同時にもしくは互いに独立して、水素、メチル、エチル、プロピルである]のβ-ヒドロキシアルキルアミンが、出発化合物として使用されることを特徴とする、請求項1から3までのいずれか1項に記載の粉末塗料組成物。以下の化合物:ジエタノールアミンDEA、ジイソプロパノールアミンDIPA、ジ-s-ブタノールアミン、N-メチルエタノールアミン、N-メチル-イソプロパノールアミンが、β-ヒドロキシアルキルアミドの製造のための出発物質として使用されることを特徴とする、請求項1から4までのいずれか1項に記載の粉末塗料組成物。β-ヒドロキシアルキルアミドの製造のための置換基Aのための出発化合物として、1,2-置換された、1,3-置換された、及び1,4-置換されたシクロヘキサンジカルボン酸誘導体、特にシクロヘキサンジカルボン酸ジアルキルエステルが使用されることを特徴とする、請求項1から5までのいずれか1項に記載の粉末塗料組成物。β-ヒドロキシアルキルアミドの製造のために、式IV[式中、R4は、同時に又は互いに独立して、メチル、エチル、プロピル、ブチルである]の化合物が使用されることを特徴とする、請求項1から6までのいずれか1項に記載の粉末塗料組成物。1,4-置換されたシクロヘキサンジカルボン酸エステル、好ましくはジメチル-1,4-シクロヘキシルジカルボキシレートが、出発化合物として使用されることを特徴とする、請求項1から7までのいずれか1項に記載の粉末塗料組成物。β-ヒドロキシアルキルアミドが、以下の式:[式中、R2は、メチル又はであり、その際、R1Aは、水素であり、かつR1Bは、メチル、エチル、プロピルであるか、又はR1Aは、メチル、エチル、プロピルであり、かつR1Bは、水素であり、かつAは、式の1,4-二置換されたシクロヘキサン環であり、その際、Aのトランス含量は、70モル以上である]を有し、かつ該β-ヒドロキシアルキルアミドは、150°C未満で固体形で存在することを特徴とする、請求項1から8までのいずれか1項に記載の粉末塗料組成物。ジアルキル-1,4-シクロヘキシルジカルボキシレートからの、好ましくはジメチル-1,4-シクロヘキシルジカルボキシレートからの、70モル以上の、好ましくは80モルを上回る、特に好ましくは85モルを上回る、シクロヘキシル環上のカルボキシル基の位置に対するトランス含量を有するβ-ヒドロキシアルキルアミドが含まれていることを特徴とする、請求項1から9までのいずれか1項に記載の粉末塗料組成物。β-ヒドロキシアルキルアミドが、式XIIで示され、1分子当たり4つのβ-ヒドロキシアルキルアミド基をもって、ジメチル-1,4-シクロヘキシルジカルボキシレートとジエタノールアミンとからなり、前記β-ヒドロキシアルキルアミドは、70モル以上の、好ましくは80モルを上回る、特に好ましくは85モルを上回るシクロヘキシル環でのトランス含量を有する、請求項1から10までのいずれか1項に記載の粉末塗料組成物。β-ヒドロキシアルキルアミドが、150°C未満で、好ましくは170°C未満で、特に好ましくは180°C未満で、固体形で存在することを特徴とする、請求項1から11までのいずれか1項に記載の粉末塗料組成物。40~80°Cの範囲の、好ましくは40~70°Cの範囲のガラス転移温度Tgを有し、5~250mgKOH/gの範囲の、好ましくは10~150mgKOH/gの範囲の、有利には12~120mgKOH/gの範囲の酸価を有し、15mgKOH/g未満のOH価を有し、1000~10000g/モルの、好ましくは1500~9000g/モルの、特に好ましくは2000~8000g/モルの平均分子量Mwを有する、カルボキシレート基を有するポリエステルAが含まれていることを特徴とする、請求項1から12までのいずれか1項に記載の粉末塗料組成物。10mgKOH/g未満のOH価を有し、10~350mgKOH/gの、好ましくは20~300mgKOH/gの、特に好ましくは30~250mgKOH/gの酸価を有し、40~110°Cの、好ましくは45~100°CのTgを有し、500~50000g/モルの、好ましくは1000~30000g/モルの、特に好ましくは1500~20000g/モルのMwを有する、カルボキシレート基を有するアクリレートポリマーAが含まれていることを特徴とする、請求項1から13までのいずれか1項に記載の粉末塗料組成物。エポキシ樹脂及び/又はBとは異なるβ-ヒドロキシアルキルアミドをベースとする共架橋剤が含まれていることを特徴とする、請求項1から14までのいずれか1項に記載の粉末塗料組成物。A10~250mgKOH/gの酸価及び40°Cを上回るガラス転移温度Tgを有する、少なくとも1種の、カルボキシレート基を有するポリマーと、B1分子当たりに2個もしくは3個もしくは4個のβ-ヒドロキシアルキルアミド基を有する、式I[式中、R1、R2は、互いに独立して、同一もしくは異なる、1~24個の炭素原子を有するアルキル基、シクロアルキル基、アリール基、アラルキル基もしくはアルケニル基から選択される基であり、その際、前記基は、ヘテロ原子及び/又は官能基を有してもよく、かつR1は、水素であってもよく、かつR2は、であってもよく、かつAは、であり、R3は、互いに独立して、同一もしくは異なる、水素、1~24個の炭素原子を有するアルキル基、シクロアルキル基、アリール基、アラルキル基もしくはアルケニル基から選択される基であり、その際、前記基は、ヘテロ原子及び/又は官能基を有してもよく、かつ2もしくはそれより多くの置換基R3は、互いに結合して環を形成してよい]で示される、少なくとも1種のβ-ヒドロキシアルキルアミドと、その際、前記β-ヒドロキシアルキルアミドは、150°C未満では固体形で存在するC任意に、助剤及び/又は添加剤と、を主として含有し、β-ヒドロキシアルキルアミド基対カルボキシレート基の比率が、0.5:1~1.5:1である、粉末塗料組成物の製造方法において、溶融物において、全成分を、80~150°Cの温度で一緒に押し出すことによって行う前記製造方法。A10~250mgKOH/gの酸価及び40°Cを上回るガラス転移温度Tgを有する、少なくとも1種の、カルボキシレート基を有するポリマーと、B1分子当たりに2個もしくは3個もしくは4個のβ-ヒドロキシアルキルアミド基を有する、式I[式中、R1、R2は、互いに独立して、同一もしくは異なる、1~24個の炭素原子を有するアルキル基、シクロアルキル基、アリール基、アラルキル基もしくはアルケニル基から選択される基であり、その際、前記基は、ヘテロ原子及び/又は官能基を有してもよく、かつR1は、水素であってもよく、かつR2は、であってもよく、かつAは、であり、R3は、互いに独立して、同一もしくは異なる、水素、1~24個の炭素原子を有するアルキル基、シクロアルキル基、アリール基、アラルキル基もしくはアルケニル基から選択される基であり、その際、前記基は、ヘテロ原子及び/又は官能基を有してもよく、かつ2もしくはそれより多くの置換基R3は、互いに結合して環を形成してよい]で示される、少なくとも1種のβ-ヒドロキシアルキルアミドと、その際、前記β-ヒドロキシアルキルアミドは、150°C未満では固体形で存在するC任意に、助剤及び/又は添加剤と、を主として含有し、β-ヒドロキシアルキルアミド基対カルボキシレート基の比率が、0.5:1~1.5:1である、粉末塗料組成物を、60°の入射角で50未満のDIN67530/ISO2813による光沢度を有する、艶消し表面を有するコーティングの製造のために用いる使用。成分Bとして、式XIIAによるN,N,N′,N′-テトラキス-2-ヒドロキシエチルシクロヘキシル-1,4-ジアミドの化合物を有する、請求項1から15までのいずれか1項に記載の粉末塗料組成物であって、前記化合物が、以下のパラメータ:1.N,N,N′,N′-テトラキス-2-ヒドロキシエチルシクロヘキシル-1,4-ジアミドの全ての存在する異性体の全量に対して、70モル以上のシクロヘキシル環でのトランス含量を有し、かつ2.DSC分析示差走査熱量測定による2つの吸熱ピークを有し、その際、ピーク1は、140~170°Cの範囲にあり、155~165°Cの極大値を有し、ピーク2は、170~210°Cの範囲にあり、175~207°Cの極大値を有し、かつ3.吸熱ピーク1と吸熱ピーク2とのエンタルピーの比率は、1:1~1:5であり、かつ4.CuKα線1.541Åを用いて測定されたX線回折計での粉末状試料のXRPDスペクトルは、以下のピーク:を有する前記粉末塗料組成物。N,N,N′,N′-テトラキス2-ヒドロキシエチルシクロヘキシル-1,4-ジアミドの存在する全ての異性体の全体量に対して、92モル以上の、好ましくは94モルを上回る、特に好ましくは96モルを上回る、殊に好ましくは98モルを上回る、シクロヘキシル環でのトランス含量を有する、請求項18に記載の粉末塗料組成物。式XIIAのβ-ヒドロキシアルキルアミドが、175°C未満で、好ましくは180°C未満で、特に好ましくは185°C未満で固体形で存在することを特徴とする、請求項18又は19に記載の粉末塗料組成物。N,N,N′,N′-テトラキス2-ヒドロキシエチルシクロヘキシル-1,4-ジアミドのその製造後の最終生成物中の全ての異性体の濃度が、75質量、好ましくは80質量、特に好ましくは85質量であることを特徴とする、請求項18から20までのいずれか1項に記載の粉末塗料組成物。吸熱ピーク1約160°C対吸熱ピーク2約190°Cのエンタルピーの比率が、1:1~1:3である、請求項18から21までのいずれか1項に記載の粉末塗料組成物。成分Bとして、式XIIAによるN,N,N′,N′-テトラキス-2-ヒドロキシエチルシクロヘキシル-1,4-ジアミドの化合物を有する、請求項18から22までのいずれか1項に記載の粉末塗料組成物であって、前記化合物が、以下のパラメータ:1.N,N,N′,N′-テトラキス-2-ヒドロキシエチルシクロヘキシル-1,4-ジアミドの全ての存在する異性体の全量に対して、70モル以上のシクロヘキシル環でのトランス含量を有し、かつ2.DSC分析示差走査熱量測定による2つの吸熱ピークを有し、その際、ピーク1は、140~170°Cの範囲にあり、155~165°Cの極大値を有し、ピーク2は、170~210°Cの範囲にあり、175~207°Cの極大値を有し、かつ3.吸熱ピーク1と吸熱ピーク2とのエンタルピーの比率は、1:1~1:5であり、かつ4.CuKα線1.541Åを用いて測定されたX線回折計での粉末状試料のXRPDスペクトルは、以下のピーク:を有し、5.前記化合物は、単結晶のX線構造解析によれば、以下のパラメータ:を有する、前記粉末塗料組成物。成分Bとして、式XIIAによるN,N,N′,N′-テトラキス-2-ヒドロキシエチルシクロヘキシル-1,4-ジアミドが含まれており、前記化合物が、以下のパラメータ:1.N,N,N′,N′-テトラキス-2-ヒドロキシエチルシクロヘキシル-1,4-ジアミドの全ての存在する異性体の全量に対して、70モル以上のシクロヘキシル環でのトランス含量を有し、かつ2.DSC分析示差走査熱量測定による2つの吸熱ピークを有し、その際、ピーク1は、140~170°Cの範囲にあり、155~165°Cの極大値を有し、ピーク2は、170~210°Cの範囲にあり、175~207°Cの極大値を有し、かつ3.吸熱ピーク1と吸熱ピーク2とのエンタルピーの比率は、1:1~1:5であり、かつ4.CuKα線1.541Åを用いて測定されたX線回折計での粉末状試料のXRPDスペクトルは、以下のピーク:を有する、請求項1から23までのいずれか1項に記載の粉末塗料組成物を、60°の入射角でDIN67530/ISO2813による反射率計値として測定された50単位未満の光沢を有する艶消し表面を有するコーティングを製造するために用いる使用。成分Bとして、式XIIAによるN,N,N′,N′-テトラキス-2-ヒドロキシエチルシクロヘキシル-1,4-ジアミドが含まれており、前記化合物が、以下のパラメータ:1.N,N,N′,N′-テトラキス-2-ヒドロキシエチルシクロヘキシル-1,4-ジアミドの全ての存在する異性体の全量に対して、70モル以上のシクロヘキシル環でのトランス含量を有し、かつ2.DSC分析示差走査熱量測定による2つの吸熱ピークを有し、その際、ピーク1は、140~170°Cの範囲にあり、155~165°Cの極大値を有し、ピーク2は、170~210°Cの範囲にあり、175~207°Cの極大値を有し、かつ3.吸熱ピーク1と吸熱ピーク2とのエンタルピーの比率は、1:1~1:5であり、かつ4.CuKα線1.541Åを用いて測定されたX線回折計での粉末状試料のXRPDスペクトルは、以下のピーク:を有し、かつ5.前記化合物は、単結晶のX線構造解析によれば、以下のパラメータ:を有する、請求項24に記載の粉末塗料組成物の使用。成分Bとして、式XIIAによるN,N,N′,N′-テトラキス-2-ヒドロキシエチルシクロヘキシル-1,4-ジアミドが含まれており、前記化合物が、以下のパラメータ:1.N,N,N′,N′-テトラキス-2-ヒドロキシエチルシクロヘキシル-1,4-ジアミドの全ての存在する異性体の全量に対して、70モル以上のシクロヘキシル環でのトランス含量を有し、かつ2.DSC分析示差走査熱量測定による2つの吸熱ピークを有し、その際、ピーク1は、140~170°Cの範囲にあり、155~165°Cの極大値を有し、ピーク2は、170~210°Cの範囲にあり、175~207°Cの極大値を有し、かつ3.吸熱ピーク1と吸熱ピーク2とのエンタルピーの比率は、1:1~1:5であり、かつ4.CuKα線1.541Åを用いて測定されたX線回折計での粉末状試料のXRPDスペクトルは、以下のピーク:を有する、請求項16に記載の粉末塗料組成物の製造方法。成分Bとして、式XIIAによるN,N,N′,N′-テトラキス-2-ヒドロキシエチルシクロヘキシル-1,4-ジアミドが含まれており、前記化合物が、以下のパラメータ:1.N,N,N′,N′-テトラキス-2-ヒドロキシエチルシクロヘキシル-1,4-ジアミドの全ての存在する異性体の全量に対して、70モル以上のシクロヘキシル環でのトランス含量を有し、かつ2.DSC分析示差走査熱量測定による2つの吸熱ピークを有し、その際、ピーク1は、140~170°Cの範囲にあり、155~165°Cの極大値を有し、ピーク2は、170~210°Cの範囲にあり、175~207°Cの極大値を有し、かつ3.吸熱ピーク1と吸熱ピーク2とのエンタルピーの比率は、1:1~1:5であり、かつ4.CuKα線1.541Åを用いて測定されたX線回折計での粉末状試料のXRPDスペクトルは、以下のピーク:を有し、かつ5.前記化合物は、単結晶のX線構造解析によれば、以下のパラメータ:を有する、請求項16に記載の粉末塗料組成物の製造方法。"